Brevet FR2778654A1 — publié le 19991119

La présente invention a trait à un nouveau béton de fibres permettant de fabriquer des éléments de structures et ayant des propriétés supérieures à celles des éléments de la technique antérieure notamment en ce qui concerne le comportement en traction directe. Les fibres utilisées sont des fibres organiques. Une analyse structurelle des bétons a montré que leurs propriétés mécaniques sont étroitement liées à la présence de défauts de structure. Plusieurs types de défauts de structure peuvent être observés dans ces bétons lorsqu'ils sont soumis à des charges mécaniques. Ils se différencient par leur taille. A l'échelle la plus faible, on observe le défaut dit de micro-porosité du béton. Il s'agit de pores, dits capillaires, issus des espaces intergranulaires initialement présents dans la pâte fraîche. Leur taille varie entre 50 nanomètres et quelques micromètres. A une échelle intermédiaire, on observe les défauts de microfissuration. Il s'agit de microfissures présentant des ouvertures allant de 1 à 100 micromètres. Elles sont non coalescentes, c'est-à-dire qu'elles ne forment pas un chemin continu à travers la structure. Elles sont principalement dues au caractère hétérogène du béton, les granulats présentant des propriétés mécaniques et physiques différents de celles du liant/ciment. Elles apparaissent lors de chargement mécanique. Ce type de défaut est un responsable majeur des faibles propriétés mécaniques du béton en traction et de son caractère fragile. A l'échelle supérieure, on observe les défauts de macrofissuration. L'ouverture de ces fissures varie de 100 um à 1 mm. Ces fissures sont coalescentes. On peut également observer des défauts majeurs de taille millimétrique qui sont dus à une mauvaise préparation du béton (air occlus, défauts de remplissage). Des solutions ont été apportées soit pour diminuer la présence de ces différents défauts, soit pour atténuer leurs effets. Ainsi, la microporosité a pu être partiellement contrôlée en diminuant le rapport en poids eau sur ciment, et en utilisant des fluidifiants. L'utilisation de charges fines, notamment à réaction pouzzolanique, a permis également de réduire la taille des micropores. La microfissuration a elle été fortement réduite par: - l'amélioration de l'homogénéité du béton, en limitant par exemple la taille des granulats à 800 gm, - l'amélioration de la compacité du matériau (optimisation granulaire et pressage éventuel avant et pendant la prise), - des traitements thermiques après prise. Quant à la macrofissuration, elle a été contrôlée par l'utilisation de fibres métalliques. A titre de document illustratif de la technique antérieure, on peut citer la demande de brevet WO-A- 95/01316. Elle consiste à contrôl61er le rapport des tailles entre des fibres métalliques et les éléments granulaires (sable, granulats). Ce béton de fibre amélioré comprend du ciment, des éléments granulaires, des éléments fins à réaction pouzzolanique et des fibres métalliques. Les éléments granulaires doivent présenter une grosseur de grain maximale D d'au plus 800 micromètres, les fibres doivent présenter une longueur individuelle 1 comprise entre 4 et 20 mm, et le rapport R entre la longueur moyenne L des fibres et D doit au moins être égal à 10. Le béton obtenu présente un comportement ductile ou de pseudo-écrouissage en flexion. On a également proposé à diverses fins des formulations de béton ou de mortier comportant des fibres organiques, éventuellement conjuguées à des fibres métalliques, comme cela est exposé par exemple dans la publication "Fibre reinforced cementitious composites" de A. BENTUR, S.MINDESS (Elsevier Applied Science, 1990). L'état de la technique révèle que l'homme du métier qui cherche à formuler un béton de fibres est confronté à de multiples choix possibles de matières et de dosages, aussi bien en ce qui concerne la matrice cimentaire du béton que les fibres, en sorte que le problème reste toujours posé de formuler un béton qui présente des propriétés améliorées par rapport aux bétons existants et dont le coût ne soit pas rédhibitoire pour son utilisation effective dans l'industrie du bâtiment et des travaux publics. Une réponse aux propriétés recherchées se situe au niveau de l'utilisation de fibres organiques à la place des fibres métalliques: accroissement de la ductilité notamment en traction, réduction des effets de corrosion, diminution du poids des structures en béton fibré. On peut également citer une moins grande atténuation des signaux radio-électriques. Un effet intéressant apporté par la présence de fibres de renforcement de type polymère est un comportement au feu amélioré des bétons fibrés. Une autre voie complémentaire se situe au niveau de l'élimination des défauts précités, et notamment des microfissurations, car il a pu être observé que les mises en oeuvre décrites dans l'art antérieur servent principalement à éviter le développement des macrofissures et non des microfissures: les microfissures ne sont pas stabilisées et se développent sous l'effort. La présente invention a pour objet un béton contenant des fibres organiques de renfort et possédant des propriétés améliorées par rapport aux bétons de la technique antérieure, notamment en traction directe. Un autre but de la présente invention est de fournir un béton dont l'écrouissage est amélioré au delà du premier endommagement en contrôlant la propagation des macrofissures. L'invention se propose ainsi d'accroître le domaine d'utilisation du béton au- delà du premier endommagement en conférant un comportement ductile au béton. La figure 1 du dessin joint est une courbe type de traction directe d'un béton à caractère ductile de la technique antérieure. Dans le cas d'une rupture qui n'est pas de type fragile (fragile signifie ici que la rupture est brutale, non progressive), l'ingénieur qui conçoit une structure, comme celui qui la calcule ou doit en vérifier la sécurité, a besoin d'avoir accès à la loi de comportement du matériau, ou d'une caractéristique qui en rende compte. La ductilité du matériau correspond uniquement à la déformation non élastique qui se produit, en traction directe, avant le pic de contrainte A. Pour illustrer l'intérêt de la ductilité, il suffit d'imaginer le comportement d'un tirant (une suspente, par exemple, encastrée à son extrémité supérieure), soumis à une force de traction croissante (des poids ajoutés en extrémité inférieure). Dès que cette force atteint la valeur du pic, la rupture intervient et elle est complète (dans l'essai de traction directe, d'ailleurs, la partie postpic ne peut être observée que si l'essai est piloté en déformation). Cette caractéristique ne peut pas être obtenue à partir d'essai de flexion, car le caractère fragile ou ductile de cet essai dépend de la forme et surtout de la taille de l'éprouvette (sans que l'on puisse décrire cette dépendance) En flexion, même si sur de petites éprouvettes on peut observer une multifissuration, on peut montrer qu'il existe toujours une taille au-delà de laquelle le comportement en flexion devient de type fragile (mais, comme cette taille est liée à l'hétérogénéité du matériau, à l'amplitude et à la répartition spatiale de ces hétérogénéités, cette taille critique n'est pas connue, ni, en pratique, accessible par l'expérience. La ductilité d'un matériau non élastique est donc caractérisée par l'ensemble de la courbe effort-déformation en traction simple, mais prise seulement jusqu'au pic. Elle peut aussi être définie comme le quotient de la déformation à la rupture SA par la déformation élastique Et correspondant à la contrainte de rupture (à condition que OB soit supérieur à aB); ce rapport est égal à celui du module élastique (pente de OB) divisé par le module sécant à la rupture (contrainte au pic divisé par déformation au pic, ou pente de OA). La ductilité peut se décrire au moyen d'un coefficient de ductilité 6: 6 = k(Epic/E(k.Fpic) - 1 = (Epic - E1) /Eei o: Epic: déformation au pic Eel = e(k.Fpi)/k: déformation qu'on aurait sous l'effort du pic en extrapolant élastiquement la déformation obtenue sous la contrainte de service. Cette définition est parfaitement cohérente avec le comportement physique observé sur éprouvette (multifissuration): lors de la formation de la première fissure, on atteint, localement, le pic B (qui n'est qu'un maximum local, ou partiel) dit de première fissuration, suivi d'une ouverture (que l'on peut lire sur la figure 1 entre le premier pic A et le point C o la courbe remonte au-dessus de la valeur de ce pic; à ce moment la première fissure se stabilise parce que la contrainte augmente à nouveau dans tout le volume tendu, jusqu'à l'apparition d'un seconde fissure, etc. Ce comportement est robuste, car il ne peut être que plus stable dans des volumes de taille plus grande. Un autre but de la présente invention est d'augmenter le niveau de contrainte o apparaît le premier endommagement du béton (c'est-à-dire les microfissurations) et ainsi d'accroître le domaine d'utilisation du béton (comportement linéaire élastique). Un autre but également de l'invention est d'améliorer, par un effet de synergie entre la matrice cimentaire et les fibres organiques, le comportement du béton à la fois vis à vis de l'apparition des microfissures et de la propagation de macrofissures. On a découvert que les buts de l'invention étaient atteints avec un béton combinant une matrice cimentaire de caractéristiques déterminées et des fibres organiques également de caractéristiques déterminées. Par matrice cimentaire, on désigne la composition cimentaire durcie hors fibres. S15 Plus précisément, sous sa forme générale, l'invention a pour objet un béton constitué d'une matrice cimentaire durcie dans laquelle sont dispersées des fibres organiques, provenant du mélange avec de l'eau d'une composition comprenant outre les fibres organiques: (a) du ciment; (b) des éléments granulaires ayant une grosseur de grain maximale D d'au plus 2 mm, de préférence d'au plus 1 mm; (c) des éléments fins à réaction pouzzolanique ayant une taille de particules élémentaires d'au plus 20 um, de préférence d'au plus 1 gm; (d) au moins un agent dispersant et répondant aux conditions suivantes: (e) le pourcentage en poids de l'eau E par rapport au poids cumulé du ciment (a) et des éléments (c) est compris entre 8 et 25%; (f) les fibres présentent une longueur individuelle 1 d'au moins 2 mm et un rapport l/4, 4 étant le diamètre des fibres, d'au moins 20; (g) le rapport R entre la longueur moyenne L des fibres et la grosseur de grain maximale D des éléments granulaires est d'au moins 5, (h) la quantité de fibres est telle que leur volume représente au plus 8 % du volume du béton après la prise. Dans une variante, une partie des fibres organiques est substituée par des fibres métalliques: on obtient alors un composite 'hybride' dont le comportement mécanique peut être adapté en fonction des performances recherchées (partie élastique et écrouissante / partie post-pic), les fibres métalliques ayant de préférence une longueur individuelle d'au moins 2 mm et un rapport d'élancement 1/+ (4 étant le diamètre des fibres) d'au.moins 20. La présence de fibres organiques permet de modifier le comportement au feu du béton tel que défini précédemment. En effet, la nature fusible de ces fibres permet, lors d'une élévation importante de température, de développer des chemins par lesquels la vapeur ou l'eau sous pression peut s'échapper. Les fibres organiques peuvent notamment être choisies parmi les fibres d'alcool polyvinylique (APV), les fibres de poly- acrylonitrile (PAN), les fibres de polyethylène haute densité (PEHD), les fibres de polyamide ou polyimide, des fibres de polypropylène (homo ou copo), les fibres d'aramide, ou encore les fibres de carbone. Des mélanges de ces fibres peuvent également être utilisés. Ces fibres organiques peuvent se présenter sous forme d'objet constitué soit de monobrin, soit de multibrin, le diamètre de l'objet allant de 25 microns à 800 microns. La longueur individuelle des fibres organiques est de préférence comprise entre 10 et 50 mm. La quantité de fibres est telle que leur volume est inférieur à 8%, et de préférence à 5% du volume du béton après la prise. Les essais ont montré que même une quantité de fibres conduisant à un volume aussi faible que 1% pouvait être efficace, compte tenu de la formulation de la matrice, sans que cette valeur puisse être considérée comme une valeur limite. De fait, les dosages utiles sont très dépendants de la géométrie des fibres, de leur nature chimique et de leurs propriétés mécaniques intrinsèques (module élastique, seuil d'écoulement, résistance mécanique). Le recours à des mélanges de fibres de caractéristiques différentes permet d'adapter les propriétés du béton par rapport aux caractéristiques recherchées. Avantageusement, la contrainte d'adhérence moyenne des fibres dans la matrice cimentaire doit être d'au moins 5 MPa, de préférence d'au moins 10 MPa. Cette contrainte est déterminée par essai d'extraction d'une monofibre encastrée dans un bloc de béton, ainsi qu'il sera décrit ci-après. Le niveau d'adhérence fibre/matrice peut être contrôlé par plusieurs méthodes que l'on peut mettre en oeuvre individuellement ou simultanément. L'adhérence des fibres dans la matrice cimentaire peut être obtenue par réactivité entre la fibre et la matrice cimentaire, réactivité qui peut être amplifiée par les traitements thermiques effectués sur le béton (cure). Selon une deuxième méthode, la contrainte d'adhérence des fibres dans la matrice cimentaire peut être obtenue par introduction dans la composition d'au moins un des composés suivants: les composés de la silice comprenant majoritairement de la silice, du carbonate de calcium précipité, de l'alcool polyvinylique en solution aqueuse, des phosphates, des latex, un démoussant ou un mélange desdits composés. Par composés de la silice comprenant majoritairement de la silice, on entend ici les produits de synthèse choisis parmi les silices de précipitation, les sols de silice, les silices de pyrogénation (type aérosil), les silico- aluminates, par exemple le Tixosil 28 commercialisé par RHODIA Chimie, ou les produits obtenus par attaque de produits naturels type argile: les smectites, les silicates de magnésium, les sépiolites, les montmorillonites. On utilise de manière préférée au moins une silice de précipitation. Par silice de précipitation, on entend ici une silice obtenue par précipitation à partir de la réaction d'un silicate de métal alcalin avec un acide, en général inorganique, à un pH adéquat du milieu de précipitation, en particulier un pH basique, neutre ou peu acide. En général, la quantité de silice de précipitation introduite est comprise entre 0,1 et 5 % en poids, exprimé en sec, par rapport à la composition totale du béton. Au delà de 5 %, on observe habituellement des problèmes de rhéologie lors la préparation du mortier. De préférence, la silice de précipitation est introduite dans la composition sous forme d'une suspension aqueuse. Il peut notamment s'agir d'une suspension aqueuse de silice présentant: - une teneur en matière sèche comprise entre 10 et 40 % en poids, - une viscosité inférieure à 4.10-2 Pa.s pour un cisaillement de 50 s-l, - une quantité de silice contenue dans le surnageant de ladite suspension à 7500 trs/min pendant 30 min de plus de 50 % du poids de la silice contenu dans la suspension. Cette suspension est plus particulièrement décrite dans la demande de brevet WO-A-96/01787. La suspension de silice Rhoximat 60 SL commercialisée par RHODIA Chimie convient particulièrement pour ce type de béton. Avantageusement, la matrice du béton contient également des constituants capables d'améliorer la ténacité de la matrice, choisis parmi des éléments aciculaires ou plaquettaires ayant une taille moyenne d'au plus 1 mm, et présents dans une proportion volumique comprise entre 2,5 et 35% du volume cumulé des éléments granulaires (b) et des éléments pouzzolaniques (c). De préférence, la ténacité de la matrice est d'au moins 15 J/m2, avantageusement d'au moins 20 J/m2. Par "matrice cimentaire", on désigne la composition cimentaire durcie hors fibres. Les éléments granulaires sont essentiellement des sables fins ou des mélanges de sables fins, tamisés ou broyés, pouvant avantageusement comprendre des sables siliceux, en particulier de la farine de quartz. La grosseur maximale D de ces éléments est de préférence d'au plus 1 mm ou d'au plus 500 jm. Ces éléments granulaires sont en général présents à raison de 20 à 60% en poids de la matrice cimentaire, de préférence de 25% à 50% en poids de ladite matrice. Le rapport R entre la longueur moyenne L des fibres et la grosseur de grain maximale D des éléments granulaires est d'au moins 5, notamment lorsque les éléments granulaires présentent une grosseur de grain maximale de lmm. Le ciment de la composition selon l'invention est avantageusement un ciment Portland tel que les ciments Portland CPA PMES, HP, HPR, CEM I PMES, 52,5 ou 52,5R ou HTS (haute teneur en silice). Les éléments fins à réaction pouzzolanique présentent une taille de particule élémentaire d'au moins 0,1 Mm, et d'au plus 20 Mm, de préférence d'au plus 0,5 Mm. Ils peuvent être choisis parmi les silices telles que les cendres volantes, les laitiers de hauts-fourneaux, les dérivés d'argiles tels que le kaolin. La silice peut être une fumée de silice provenant de l'industrie du zirconium plutôt qu'une fumée de silice provenant de l'industrie du silicium. Le pourcentage en poids eau/ciment de la composition selon l'invention peut varier lorsque l'on utilise des substituts du ciment, notamment des éléments à réaction pouzzolaniques. Le taux d'eau est défini par le rapport pondéral de la quantité d'eau E vis à vis du poids cumulé du ciment et des éléments à réaction pouzzolanique: il varie entre 8 et 25% environ ou entre 13 et 25 %. La composition selon l'invention comprend également un agent dispersant. Cet agent dispersant est en général un agent fluidifiant. L'agent fluidifiant peut être choisi parmi: les lignosulfonates, la caséine, les polynaphtalènes,en particulier les polynaphtalènesulfonates de métaux alcalins, les dérivés du formaldéhyde, les polyacrylates de métaux alcalins, les polycarboxylates de métaux alcalins et les polyoxyde d'éthylène greffés. En général, la composition selon l'invention comprend entre 0,5 et 2,5 parties en poids d'agent fluidifiant pour 100 parties en poids de ciment. D'autres additifs peuvent être ajoutés dans la composition selon l'invention, par exemple un agent anti- mousse. A titre d'exemple, on peut citer notamment les antimousses à base de polydiméthyl-siloxanes. Parmi ce type d'agents, on peut citer notamment les silicones sous la forme d'une solution, d'un solide, et de préférence sous la forme d'une résine, d'une huile ou d'une émulsion, de préférence, dans l'eau. Conviennent tout particulièrement les silicones comprenant essentiellement des motifs M (RSiO05) et D (R2SiO). Dans ces formules, les radicaux R, identiques ou différents, sont plus particulièrement choisis parmi l'hydrogène et les radicaux alkyles comprenant 1 à 8 atomes de carbone, le radical méthyle étant préféré. Le nombre de motifs est de préférence compris entre 30 et 120. La quantité d'un tel agent dans la composition est généralement d'au plus 5 parties en poids pour 100 parties de ciment. Toutes les tailles de particules sont mesurées par MET (microscopie électronique en transmission) ou MEB (microscopie électronique par balayage). On prépare le béton selon toute méthode connue de l'homme du métier, notamment par gâchage des constituants solides et de l'eau, mise en forme (moulage, coulage, injection, pompage, extrusion, calandrage) puis durcissement. Le béton obtenu peut être soumis à une cure pendant la durée nécessaire à l'obtention des caractéristiques mécaniques désirées, à une température comprise entre l'ambiante et 100 C, notamment une cure entre 60 et 100 C. La durée de la cure peut être comprise entre 6 heures à 4 jours avec une durée optimale de l'ordre de 2 jours, la cure commençant après la fin de la prise du mélange ou au moins un jour après le début de la prise. La cure est réalisée en ambiance sèche ou humide ou suivant des cycles faisant alterner les deux ambiances, par exemple 24 heures de cure en ambiance humide suivies de 24 heures de cure en ambiance sèche. On met en oeuvre cette cure sur des bétons ayant terminé leur prise, de préférence âgés d'au moins un jour, et encore mieux âgés d'au moins 7 jours environ. L'addition de poudre de quartz est particulièrement utile lorsque le béton est curé à haute température. Les bétons obtenus selon la présente invention présentent en général une résistance en traction directe Rt d'au moins 6 Mpa, avec un comportement pouvant présenter une certaine ductilité. Ils peuvent également présenter une résistance en flexion 4 points Rf d'au moins 20 MPa, une résistance à la compression Rc d'au moins 140 MPa et une énergie de rupture Wf d'au moins 2.000 J/m2. Le béton peut être précontraint en prétension par fil adhérent ou par toron adhérent, ou précontraint en post- tension par monotorons gainés graissés ou par câble ou barre sous gaine, le câble étant constitué d'un assemblage de fils ou étant constitué de torons. La ténacité de la matrice cimentaire est en particulier obtenue par ajout à la composition cimentaire de renforts de forme anisotrope et de taille moyenne d'au plus 1 mm, de préférence d'au plus 500 Mm. En général, les renforts de la composition selon l'invention se présentent sous une forme aciculaire ou sous forme de plaquettes. Par "taille" des microrenforts, on entend la tai.lle moyenne de leur dimension la plus grande (notamment la longueur pour les formes aciculaires). Il peut s'agir de produits naturels ou de synthèse. Les renforts de forme aciculaire peuvent être choisis parmi les fibres de wollastonite, les fibres de bauxite, les fibres de mullite, les fibres de titanate de potassium, les fibres de carbure de silicium, les fibres de phosphates notamment de calcium en particulier hydroxyapatite (HAP), les fibres de cellulose ou ses dérivés, les fibres de carbone, les fibres de carbonate de calcium. Des fibres courtes (longueur d'au plus 2mm, de préférence d'au plus lmm) d'alcool polyvinylique, de poly-acrylonytrile, de polyéthylène haute densité, de polyamide, d'aramide ou de polypropylène peuvent également être utilisées. Les renforts sous forme de plaquettes peuvent être choisis parmi les plaquettes de mica, les plaquettes de talc, les plaquettes de silicates mixtes (argiles), les plaquettes de vermiculite, les plaquettes d'alumine et aluminates. Il est possible d'utiliser un mélange de ces différentes formes ou natures de microrenforts dans la composition du béton selon l'invention. Ces renforts peuvent présenter en surface un revêtement organique polymérique obtenu à partir d'au moins un des composés suivants: alcoolpolyvinylique, silanes, siliconates, résines siloxanes ou polyorganosiloxanes ou le produit de la réaction entre (i) au moins un acide carboxylique contenant 3 à 22 atomes de carbone, (ii) au moins une amine aromatique ou aliphatique polyfonctionnelle ou amine substituée, contenant de 2 à 25 atomes de carbone, et (iii) un agent de réticulation qui est un complexe de métal hydrosoluble, contenant au moins un métal choisi parmi: le zinc, l'aluminium, le titane, le cuivre, le chrome, le fer, le zirconium et le plomb. L'épaisseur de ce revêtement peut varier entre 0,01 et 10 pm, de préférence ente 0,1 et 1 Mm. Les latex peuvent être choisis parmi les latex de styrène- butadiène, les latex acryliques, les latex stryrène-acryliques, les latex méthacryliques, les latex carboxylés et phosphonés. Les latex présentant des fonctions complexantes du calcium sont préférés. Le revêtement organique polymérique peut être obtenu par traitement au lit fluide ou à l'aide d'un mélangeur type FORBERG des renforts en présence d'un des composés définis ci-dessus. Les composés suivants sont préférés: le polyorganosiloxane H240, les résines siloxanes Rhodorsil 878, 865 et 1830 PX, le Manalox 403/60/WS et WB LS 14 tous commercialisés par RHODIA Chimie, les siliconates de potassium. Ce type de traitement est particulièrement recommandé pour les renforts qui sont des produits naturels. Les exemples suivants illustrent l'invention sans toutefois en limiter la portée. Préparation des échantillons 1 Matières premières - Ciment Portland: à haute teneur en silice, type HTS (LAFARGE France) - Sable: sable de quartz BE31 (SIFRACO France) - Farine de quartz: qualité C400 avec 50% de grains inférieurs à 10 microns (SIFRACO France) - Fumée de silice: microsilice vitreuse issue de la fabrication du zirconium (SEPR France) - Adjuvant: superplastifiant liquide X 404 (MAPEI Italie) - Fibres: les fibres organiques sont des fibres d'APV (KURARAY 1500 et 4000, UNITIKA 1800), de PEHD (DSM), ou de PAN. Elles sont sous forme de monobrin de diamètre 50 à 500 microns pour une longueur allant de 15 à 32 mm. Les dosages utilisés sont de 1% à 5%% en volume (par rapport au volume total). - Elément renfort aciculaire: wollastonite (CaSiO3) grade NYAD G (NYCO USA). - Elément de renfort plaquettaire: mica (Muscovite) grade MG 160 (KAOLINS D'ARVOR France). 21 Mode de fabrication Les constituants sont malaxés dans l'ordre suivant: - malaxage des constituants pulvérulents de la matrice et des constituants additionnels - introduction de l'eau et d'une partie des adjuvants malaxage - introduction de la fraction restante des fluidifiants malaxage - introduction des fibres de renfort - malaxage La durée du temps de malaxage dépend fortement du type de malaxeur utilisé (EIRICH, ou HOBBART). Le dégazage peut être facilité par un malaxage à vitesse réduite en fin de procédé. Les moules sont alors remplis, puis vibrés selon les procédures usuelles. 3) Cure - M rissement à 20 C. Les éprouvettes sont démoulées 48h après le coulage. Elles subissent ensuite un traitement consistant à les stocker sous eau à 20 C environ pendant un minimum de 14 jours. Les éprouvettes sont usinées (selon le test à réaliser) 26 à 28 jours après le coulage et le test est réalisé dans les jours suivants. - Traitement thermique à 90 C. Les éprouvettes sont démoulées 48 heures après le coulage. Elles subissent ensuite un traitement thermique consistant à les stocker en étuve à 90 C 24h en air humide (> 90% HR) puis 24h en air sec. L'usinage éventuel s'effectue 6 jours après le coulage, et le test est réalisé dans les jours suivants(7 jours mini après le coulage). Méthodes de mesure Tenue en traction directe: Rt Il s'agit de la valeur obtenue en traction directe sur éprouvettes haltères usinées à partir de prismes 70 x 70 x 280 mm afin d'avoir une section utile de 70 x 50 mm2 sur une hauteur de 50 mm. Les éprouvettes, soigneusement alignées, sont montées de façon rigide sur le bâti d'essai (UTS) avec un seul degré de liberté (pas de liaison par rotule type cardan). F max Rt - o Fmax représente la force maximale en N x50 (pic) pour une rupture ayant lieu dans la section centrale x 50. Coefficient de ductilité: 6 Le coefficient de ductilité 6 est défini par la relation: 6 = k(Epic/E(k.Fpi) - 1 = (Epic - Eel)/Eel o: Epic: déformation au pic et Eei = e(k.Fjó)/k la déformation qu'on aurait sous l'effort du pic en extrapolant élastiquement la déformation obtenue sous la contrainte de service. Tenue en flexion: Rf i) Flexion 4 points. Rf est la valeur obtenue en flexion 4 points (entre- axes: 70 x 210) sur éprouvettes prismatiques 70 x 70 x 280 mm montées sur appuis rotulés. Rf 2 d=)o Fmax représente la force maximale en N (force au pic), 1 = 210 mm et 1' =, et d = w = mm. ii) Flexion 3 points La valeur obtenue en flexion 3 points Rf (entre-axes: 200) est obtenue sur éprouvettes prismatiques 40 x 40 x 250 mm montées sur appuis rotulés. 3) Fmax/ Rf = -Fx o Fmax représente la force maximale en N 2 dw' (force au pic), 1 = 200 mm, et d = w = 40 mm. Tenue en compression: Rc Rc est la valeur obtenue en compression directe sur échantillon cylindrique rectifié (diamètre 70 mm/ hauteur 140 mm). 4F Rc -, o F représente la force à rupture en N, et d zd- le diamètre des échantillons (70 mm). Ténacité: Kc, Gc La ténacité est exprimée soit en terme de contrainte (facteur d'intensité de contrainte: Kc) soit en terme d'énergie (taux critique d'énergie: Gc), en utilisant le formalisme de la Mécanique Linéaire de la Rupture. Les essais sont réalisés en flexion 3 points, à partir de prismes entaillés 40x40x250 ou 70x70x280 mm, c'est-à- dire des échantillons de géométrie SENB (procédure ASTM - E 399-83). Une entaille à profil en V est réalisée à sec sur ces prismes, à l'aide d'une fraiseuse équipée d'un disque diamanté. La profondeur relative a/w de l'entaille est de 0,4 (a: profondeur de l'entaille, w: hauteur de l'échantillon). Le facteur critique d'intensité de contrainte Kc est obtenu à partir de la charge de rupture F et de la longueur de la fissure a au point d'instabilité (essai en asservissement déplacement, à 10-2 mm/s, sur machine d'essai universelle SCHENCK): Kc = 3 F1 I y 2dw2 o 1 représente l'entre-axe entre points d'appui (banc de flexion): = 210 mm, d et w sont respectivement la profondeur et la hauteur de l'échantillon, a est la longueur de l'entaille au moment de la rupture, Y est un paramètre de forme qui dépend de la longueur de fissure (a = a/w). En flexion 3 points, on utilise de préférence le paramètre Y suivant (SRAWLEY J.E (International J. of Fracture (1976), vol. 12, pp. 475-476): y= 1,99-a(1-a)(2,15-3,93a+2,7a2) Y (1 + 2a)(1-a)312 Gc peut être obtenu à partir des courbes force- déplacement, à condition d'extraire les contributions dues aux déformations parasites et de rapporter l'énergie dissipée à la section de ligament: (w - a) x d. En déformation plane, il existe une relation simple entre Kc et Gc: Gc Kc (liv2) E o: E est le module élastique v représente le coefficient de Poisson. E est obtenu expérimentalement par vibration d'un échantillon prismatique posé sur deux appuis, à partir de la détermination de la fréquence fondamentale (Méthode GRINDO-SONIC). Enerqie de fracturation: Wf Wf est la valeur obtenue par détermination de l'aire totale sous la courbe force-flèche, lors d'un essai de flexion 4 points sur prismes 70 x 70 x 280 mm. La flèche mesurée est corrigée afin de déterminer le déplacement vrai de l'échantillon. Wf -Fc o F est la force appliquée, bc le dw déplacement vrai (flèche corrigée), d x w la section de l'échantillon. EXEMPLES On a réalisé des bétons de fibres en utilisant les fibres définies dans les tableaux I à IV annexés, les compositions de ces bétons étant définies dans les tableaux II à IV annexés. Les performances de ces bétons sont indiquées dans les Tableaux II à IV annexés ainsi que sur les figures 2 à 10. Sur ces figures: La figure 2 est un graphique obtenu par des essais de flexion 4 points avec en ordonnée les valeurs de contrainte (MPa) et en abscisse les valeurs de la flèche (mm) pour des échantillons de béton, avec un rapport e/c = 0,2 et un murissement à 20 C (28 jours): comparaison des acier (Steel Cord) et des fibres organiques (APV). La figure 3 est un graphique obtenu par des essais de flexion 4 points avec en ordonnée les valeurs de contrainte (MPa) et en abscisse les valeurs de la flèche (mm) pour des échantillons de béton, avec un rapport e/c = 0,2 et un traitement thermique à 90 C: comparaison des fibres acier (Steel Cord) et des fibres organiques (APV). La figure 4 représente un graphique obtenu par des essais de traction directe avec en ordonnée les valeurs de contrainte (MPa) et en abscisse les valeurs de l'allongement (mm) pour des échantillons de béton, avec un rapport e/c = 0,2 et un mûrissement à 20 C (28 jours): fibres organiques (APV). La figure 5 représente un graphique obtenu par des essais de traction directe avec en ordonnée les valeurs de contrainte (MPa) et en abscisse les valeurs de l'allongement (mm) pour des échantillons de béton, avec un rapport e/c = 0,2 et un traitement thermique à 90 C: fibres organiques (APV). La figure 6 représente un graphique obtenu par des essais de traction directe avec en ordonnée les valeurs de contrainte (MPa) et en abscisse les valeurs de l'allongement (mm) pour des échantillons de béton contenant de la Wollastonite, avec un rapport e/c = 0,24 et un mûrissement à 20 C (28 jours): fibres organiques (APV). le critère de ductilité 5 a varié de 1,4 à 3,25. La figure 7 est un graphique obtenu par des essais de flexion 3 points avec en ordonnée les valeurs de contrainte (MPa) et en abscisse les valeurs de la flèche (mm) pour des échantillons de béton, avec un rapport e/c = 0,25 et un traitement thermique à 90 C: fibres APV RF 1500. La figure 8 est un graphique obtenu par des essais de flexion 3 points avec en ordonnée les valeurs de contrainte (MPa) et en abscisse les valeurs de la flèche (mm) pour des échantillons de béton, avec un rapport e/c = 0,25 et un traitement thermique à 90 C: fibres PEHD. La figure 9 est un graphique obtenu par des essais de flexion 3 points avec en ordonnée les valeurs de contrainte (MPa) et en abscisse les valeurs de la flèche (mm) pour des échantillons de béton, avec un rapport e/c = 0,25 et un traitement thermique à 90 C: fibres APV RF 1500 de différentes longueur (10 mm à 30 mm, et - la figure 10 est un graphique obtenu par des essais de flexion 3 points montrant l'effet d'un mélange de fibres organiques APV (2 % vol. 1500 et 2 % vol. 4000) dans une matrice béton avec un rapport e/c = 0,25 et un traitement thermique à 90 pendant 48 heures. L'effet de renforcement apporté par des fibres dispersées dans une matrice béton est nettement mis en évidence au travers d'essais de flexion (4 points): figures 2 et 3. Les fibres d'alcool polyvinylique (APV) incorporées à un taux de 4% vol. conduisent à un comportement similaire à celui obtenu avec une dispersion de fibres d'acier (2% vol. ). Le traitement thermique (90 C) développe une certaine réactivité entre les fibres APV et la matrice béton: d'o une contrainte pic élevée observée en flexion (4 points). En traction directe (figures 4 et 5), on observe un effet d'écrouissage important (ductilité) en présence de 4% vol. de fibres d'alcool polyvinylique (APV): une multifissuration importante est observée sur les éprouvettes de traction. Ce phénomène n'est pas observé dans le cas de fibres d'acier, en raison de la grande rigidité et de l'adhérence moyenne de ces fibres dans la matrice béton. La valeur au pic est sensiblement améliorée dans le cas de traitement thermique 90 C. Des comportements similaires sont observés dans le cas de fibres APV dispersées dans une matrice contenant de la Wollastonite (figure 6). * En présence de fibres organiques, les bétons testés en flexion 3 points présentent une forte ductilité: écrouissage important jusqu'à la contrainte pic, énergie dissipée post-pic. Ceci est observé aussi bien pour des fibres d'alcool polyvinylique APV (figure 7) que pour des fibres de polyethylène haute densité PEHD (figure 8). La longueur des fibres doit être optimisée: compromis entre la rhéologie et les propriétés mécaniques. Ainsi, pour des fibres APV de diamètre 400 microns env., il a été observé en flexion 3 points qu'il. existe une transition en ce qui concerne la longueur des fibres vers 20 mm environ (figure 9). Ceci donne un facteur d'élancement de l'ordre de 50. L'intérêt d'un mélange de fibres est illustré sur la figure 10. Ainsi, il a été observé que des fibres APV de dimensions moyennes (KURARAY 1500: 4 % vol.) conduisent à un gain de la résistance en flexion (contrainte pic) du béton; d'autre part, des fibres APV de plus grandes dimensions (KURARAY 4000: 4 % vol.) induisent une dissipation d'énergie importante en flexion (partie post- pic) au détriment par contre de la résistance (contrainte pic). Une association des deux types de fibres permet, de façon surprenante, d'obtenir un béton renforcé qui présente (par exemple en flexion) à la fois une amélioration de la résistance en flexion (contrainte pic) et de l'énergie dissipée (ductilité): figure 10. Des effets dans ce sens peuvent également être développés par un renforcement hybride: association de fibres organiques et de fibres métalliques. L'invention n'est pas limitée aux exemples de réalisation qui ont été décrits. Elle s'étend également aux bétons qui, outre les compositions revendiquées ou des compositions équivalentes comprendraient des constituants additionnels qui n'empêcheraient pas les constituants des compositions revendiquées ou de constituants équivalents de produire les effets attendus, et aux prémélanges comprenant tout ou partie des constituants nécessaires à la préparation de la matrice du béton. TABLEAU I Caractéristiques des fibres orqaniques étudiées Densité Module E Résistance Allongement à Diamètre Longueur Point fusion (Gpa) mecanique rupture (%) (.m) (mm) ( C) ] (MPa) APV -RF 1500 1.3 15-30 800- 7-10 420/660 30 220 -RF 4000! PAN i i_ PEHD 0.97 90 2700 3.5 50 1 18 I 150 I I _ i I Acier 7.6 21000 3000 200 13 1550 TABLEAU II Evaluation des performances mécaniques de bétons fibrés: comparaison fibres APV/fibres acier Exemplen | I | 2 | 3 4 5 6 7 8 Ciment Portland l I I 1 1 1 1 Sable 1.430 1,430 1,430 | 1,430 1,430 1. 430 1.29 1,29 Farine de quartz 0.300 0.300 0,300 0.300 0, 300 | 0.300 0.300 [ 0,300 Fumée de silice 0.325 0.325 0.325 1 0,325 0.325 [ 0.325 0.325 F 0.325 Adjuvant (extrait sec) | 0.012 0.012. 0 0120,0150,015 Eau L 0. 200 0.200 0,24 0.24 0.20 0.20 0.24 0.24 Fibres: type Sans Sans Acier Acier APV APV APV I APV Fibres: /o vol [ 2% 2% 4% 4% 4% I4% Wollastonite 0 00 0 I 0 10 o 10o Mica 0 0 0 0 0 0 0 0 Mrissement ou traitement 20 90 20 90 20 90 20 90 thermique (T OC) Résistance à la flexion t16,6 16,5 18,5 21.3 23 27,5 22 27 points.... Résistance à la traction 7,1 6, 75 7,75 10.75 9 8,5 9.25 9,45 :(re'a) Ténacité G, (J/m2) 1 9.2 10 10 10.5 9.75 10.25 20 22 Résistance àl ÀRésistance à la 190 198 155 182.5 138 147,5 143 147 compression Energie dissipée Wf(J/m2) I12 15 >5000 >5000>5 0 >5000> 5000 >5000 >500 Type fibre: APV = alcool polyvinylique TABLEAU III Evaluation des performances mécaniques obtenues avec différentes fibres organiques Exemple n 9 | 10 11! 12 i 13 Ciment Portland 1 I I1 1 Sable 1,430 1,430 1,430 1,430 1,430 Farine de quartz 0.300 0.300 0,300 0. 300 0.300 Fumée de silice 0.325 0.325 0.325 0.325 1 0,325 Adjuvant (extrait sec) 0,01 0,01 0,01 0,01 0.01 Eau 0,25 0,25 0, 25 0,25 0.25 Fibres: type APV 1500 APV 4000 APV 1800 PEHD PAN Fibrcs: % vol 4!4 1 1,5 Mûrissement ou traitement thennique90 90 90 90 90 (ToC) O0 1 9 o Résistance à la flexion 3 points (MPa) i3527 25 22,5 20 Ténacité Gc (J/m2) I 10 10 11,25 il 110 Résistance à la compression (MPa)142 145, 152.5 145 Type fibre APV = Alcool Polyvinylique KURARAY (1500, 4000), UNITIKA (1800). PEHD = Polyéthylène Haute Densité PAN = Polyacrylonitrile Tableau IV Fibres APV (1500): effet de la longueur des fibres I Exemple n 14 15 16 17 Ciment Portland I 1 I I 1 Sable 1,430 1,430 1,430 1.430 Farine de quartz 0.300 0.300 0.300 0. 300 Fumée de silice 0,325 0,325 0,325 0,325 Adjuvant (extrait sec) 0,01 0.01 0,01 0,01 Eau i 0.25 0,25 0.25 0.25 Fibres: longueur (mm) 30 1 18 12 6 Fibres: %vol. 4 4 4 4 Mûrissement ou traitement thermique (T C)90 90 90 90 Résistance à la flexion 3 points (MPa)35 30 16,5 12 Résistance à la compression (MPa) 145 152 132.5 135 Type de rupture Ductile Ductile Pas d'écrouissageSemi-fragile REVENDICATIONS 1. Béton se composant d'une matrice cimentaire durcie dans laquelle sont dispersées des fibres organiques, obtenu par mélange avec de l'eau d'une composition comprenant, outre les fibres: (a) du ciment (b) des éléments granulaires ayant une grosseur de grain maximale D d'au plus 2 mm, de préférence d'au plus 1 mm; (c) des éléments fins à réaction pouzzolanique ayant une taille de particule élémentaire d'au plus gm, de préférence d'au plus 0,5 gm; (d) au moins un agent dispersant; et répondant aux conditions suivantes: (e) le pourcentage en poids de l'eau par rapport au poids cumulé du ciment (a) et des éléments (c) est compris entre 8 et 25%; (f) les fibres organiques présentent une longueur individuelle 1 d'au moins 2 mm et un rapport l/+, j étant le diamètre des fibres, d'au moins 20; (g) le rapport R entre la longueur moyenne L des fibres et la grosseur de grain maximale D des éléments granulaires est d'au moins 5, (h) la quantité de fibres est telle que leur volume représente au plus 8 % du volume du béton après la prise. 2. Béton selon la revendication précédente, caractérisé en ce qu'il présente en traction directe une ductilité, exprimée en termes de coefficient de ductilité 6, de 6 > 1,25. 3. Béton selon les revendications précédentes, caractérisé en ce que les fibres organiques sont des fibres d'alcool polyvinylique, des fibres de polyacrylonitrile, des fibres de polyéthylène haute densité, des fibres de polyamide ou polyimide, des fibres de polypropylène (homo ou copo), des fibres d'aramide, des fibres de carbone, ou encore des mélanges de ces fibres. 4. Béton selon les revendications 1 à 3, caractérisé en ce que le rapport 1/0 des fibres est d'au plus 200. 5. Béton selon les revendications 1 à 4, caractérisé en ce que la contrainte d'adhérence moyenne des fibres dans la matrice cimentaire durcie est d'au moins S MPa, de préférence d'au moins 10 MPa. 6. Béton selon l'une des revendications 1 à 5, caractérisé en ce que la matrice cimentaire contient complémentairement au moins un des composés suivants, ayant pour fonction d'augmenter l'adhérence des fibres dans la matrice: les composés de la silice comprenant majoritairement de la silice, le carbonate de calcium précipité, l'alcool polyvinylique en solution aqueuse, des phosphates, des latex, un démoussant, ou un mélange desdits composés. 7. Béton selon la revendication 6, caractérisé en ce que le composé de la silice est de la silice de précipitation introduite dans une teneur comprise entre 0,1 et 5 % en poids, exprimé en sec, par rapport au poids total du béton. 8. Béton selon la revendication 7, caractérisé en ce que la silice de précipitation est introduite dans la composition sous forme d'une suspension aqueuse. 9. Béton selon l'une quelconque des revendications précédentes, caractérisé en ce que une partie des fibres organiques est substituée par des fibres métalliques, les fibres métalliques ayant de préférence une longueur individuelle d'au moins 2 mm et un rapport d'élancement l/4 (4 étant le diamètre des fibres) d'au moins 20. 10. Béton selon l'une quelconque des revendications 1 à 9 et comprenant en outre des constituants capables d'améliorer la ténacité de la matrice choisis parmi des éléments aciculaires ou plaquettaires ayant une taille moyenne d'au plus 1 mm, et présents dans une proportion volumique comprise entre 2,5 et 35% du volume cumulé des éléments granulaires (b) et des éléments à réaction pouzzolanique (c), et des renforts de forme anisotrope et de taille moyenne d'au plus 500 Mm. 11. Béton selon la revendication 10, caractérisé en ce que la ténacité de la matrice cimentaire est d'au moins 15 J/m2. 12. Béton selon la revendication 10 ou 11, caractérisé en ce qu'il comprend des renforts de forme anisotrope dans une proportion volumique comprise entre 5% et 25% du volume cumulé des éléments granulaires (b) et des éléments à réaction pouzzolanique (c). 13. Béton selon l'une quelconque des revendications 10 à 12, caractérisé en ce qu'il comprend des renforts de forme aciculaire choisis parmi les fibres de wollastonite, les fibres de bauxite, les fibres de mullite, les fibres de titanate de potassium, les fibres de carbure de silicium, les fibres de cellulose ou dérivés, les fibres de carbone, les fibres de phosphate de calcium -notamment d'hydroxyapatite HAP-, les fibres de carbonate de calcium ou les produits dérivés obtenus par broyage desdites fibres et les mélanges desdites fibres, des fibres courtes (longueur d'au plus 2 mm de préférence d'au plus 1 mm) d'alcool polyvinylique, de poly-acrylonytrile, de polyéthylène haute densité, de polyamide, d'aramide ou de polypropylène pouvant également être utilisées. 14. Béton selon l'une quelconque des revendications 10 à 13, caractérisé en ce qu'il comprend des plaquettes choisies parmi les plaquettes de mica, les plaquettes de talc, les plaquettes de silicates mixtes (argiles), les plaquettes de vermiculite, les plaquettes d'alumine et aluminates et les mélanges desdites plaquettes. 15. Béton selon l'une quelconque des revendications 10 à 14 caractérisé en ce qu'il comprend des renforts de forme anisotrope dont une partie au moins présentent en surface un revêtement organique polymérique obtenu à partir d'au moins un des composés suivants: alcool polyvinylique, silanes, siliconates, résines siloxanes, polyorganosiloxanes ou le produit de la réaction entre (i) au moins un acide carboxylique contenant 3 à 22 atomes de carbone, (ii) au moins une amine aromatique ou aliphatique polyfonctionnelle ou amine substituée, contenant de 2 à 25 atomes de carbone, et (iii) un agent de réticulation qui est un complexe de métal hydrosoluble, contenant au moins un métal choisi parmi: le zinc, l'aluminium, le titane, le cuivre, le chrome, le fer, le zirconium et le plomb. 16. Béton selon l'une quelconque des revendications précédentes, caractérisé en ce que la grosseur des éléments granulaires (b) est d'au plus 500 pm. 17. Béton selon l'une quelconque des revendications précédentes, caractérisé en ce que les éléments granulaires (b) sont des sables fins ou des mélanges de sables fins, tamisés ou broyés, pouvant avantageusement comprendre des sables siliceux, en particulier de la farine de quartz. 18. Béton selon l'une quelconque des revendications précédentes caractérisé en ce que lesdits éléments granulaires sont présents à raison de 20 à 60%, de préférence de 25 à 50% en poids de la matrice cimentaire. 19. Béton selon l'une quelconque des revendications précédentes, caractérisé en ce que les éléments fins à réaction pouzzolanique comprennent des éléments du groupe constitué par la silice, notamment la fumée de silice, les cendres volantes et les laitiers de hauts-fourneaux. 20. Béton selon l'une quelconque des revendications précédentes, caractérisé en ce que le pourcentage d'eau par rapport au poids cumulé de ciment (a) et des éléments à réaction pouzzolanique (c) est compris entre 13 et 25%. 21. Béton selon l'une quelconque des revendications précédentes, caractérisé en qu'il présente une résistance en traction directe d'au moins 6 MPa. 22. Béton selon l'une quelconque des revendications précédentes, caractérisé en qu'il présente une résistance en flexion 4 points d'au moins 20 MPa. 23. Béton selon l'une quelconque des revendications précédentes, caractérisé en qu'il présente une résistance à la compression d'au moins 140 MPa. 24. Béton selon l'une quelconque des revendications précédentes, caractérisé en qu'il présente une énergie de rupture d'au moins 2000 J/m2. 25. Béton selon l'une quelconque des revendications 1 à 24, caractérisé en ce qu'il est soumis, après prise, à une maturation à une température voisine de la température ambiante, par exemple à 20 C, pendant la durée nécessaire à l'obtention des caractéristiques mécaniques désirées. 26. Béton selon l'une quelconque des revendications 1 à , caractérisé en ce qu'il est soumis, après prise, à un traitement thermique entre 60 C et 100 C à pression normale. 27. Béton selon la revendication précédente, caractérisé en ce que la durée du traitement thermique est de 6 heures à 4 jours, en général de 6h à 72h. 28. Matrice cimentaire destinée à l'obtention et à la mise en oeuvre du béton selon l'une quelconque des revendications 1 à 27. 29. Prémélanges comprenant tout ou partie des constituants nécessaires à la préparation de la matrice selon la revendication 28 ou du béton selon l'une des revendications 1 à 27.